FR 2809739 A1 20011207 FR 0107072 A 20010530 La présente invention concerne un mélange de stabilisants contenant une amine stériquement encombrée alkylée de faible masse molaire spécifique et une amine stériquement encombrée alkylée de masse molaire élevée spécifique, l'utilisation de ce mélange pour la stabilisation d'un matériau organique, en particulier d'une polyoléfine, contre la dégradation induite par la lumière, la chaleur ou l'oxydation, et le matériau organique ainsi stabilisé. La stabilisation de polyoléfines est décrite dans de nombreuses publications, par exemple dans les documents de brevet US-A-4 962 468, US-A- 4 863 981, US-A-5 719 217, US-A-6 015 849, US-A-6 020 406, US-A-5 965 643, US-A-5 980 783, US-A-5 919 399, US-A-5 817 821, US-A-6 126 861 et EP-A- 345 220. Un ensemble d'additifs pour la stabilisation à la lumière UV de modules pour cellules solaires et pour des applications de verre stratifié est décrit dans le document de brevet WO-A-99/05 206. De façon plus détaillée, la présente invention concerne un mélange de stabilisants contenant (I) une amine stériquement encombrée choisie dans le groupe constitué par les classes (a-1), (a-2), (a-3), (a-4) et (a-5); et (II) une amine stériquement encombrée choisie dans le groupe constitué par les classes (P-l), ss-2), (P-3) et ss-4); (a-1) un composé de formule (A-1) dans laquelle El est un groupe alkyle en C1-C4, ml est 1, 2 ou 4, lorsque ml est 1, E2 est un groupe alkyle en CI-C25, lorsque ml est 2, E2 est un groupe alkylène en Cj-C ou un groupe de formule (a-I) dans laquelle E3 est un groupe alkyle en Ci-Ciou alcényle en C2-Clo, E4 est un groupe alkylène en CI-CIO, et E5 et E6 représentent indépendamment l'un de l'autre un groupe alkyle en C1-C4, cyclohexyle ou méthylcyclohexyle, et lorsque ml est 4, E2 est un groupe alcanetétrayle en C4-CIO; (a-2) un composé de formule (A-2) dans laquelle deux des radicaux E7 sont des groupes -COO-(alkyle en CI-C20), et deux des radicaux E7 sont des groupes de formule (a-II) dans laquelle Eg a l'une des significations de El; (a-3) un composé de formule (A-3) dans laquelle E9 est un groupe alkyle en CI-C24, et E10 a l'une des significations de El; (a-4) un composé de formule (A-4) dans laquelle les radicaux E11 ont indépendamment l'un de l'autre l'une des significations de E1, et E12 est un atome d'hydrogène ou un groupe alkyle en C1-C12 ou alcoxy en C1- C12 ; (a-5) un composé de formule (A-5) dans laquelle E13 a l'une des significations de E1, et E14 est un groupe de formule (a-III) dans laquelle les radicaux E15 représentent, indépendamment les uns des autres, un groupe alkylène en C2-C12, et les radicaux E16 sont, indépendamment les uns des autres, un groupe alkyle en C1-C12 ou cycloalkyle en C5-C12; ((3-1) un composé de formule (B-l) dans laquelle R1, R3, R4 et R5 représentent, indépendamment les uns des autres, un atome d'hydrogène ou un groupe alkyle en Cj-C, cycloalkyle en C5-C12, cycloalkyle en C5-C12 substitué par alkyle en CI-C4, phényle, phényle substitué par OH et/ou alkyle en C1-C10; phénylalkyle en C7-C9, phénylalkyle en C7-C9 substitué sur le radical phényle par OH et/ou alkyle en C1-C10; ou un groupe de formule (b-I) R2 est un groupe alkylène en C2-C18, cycloalkylène en C5-C7 ou (alkylène en CI-C4)di(cycloalkylène en C5-C7), ou les radicaux R1, R2 et R3 forment avec les atomes d'azote auxquels ils sont liés un noyau hétérocyclique de 5 à 10 chaînons, ou R4 et R5 forment avec l'atome d'azote auquel ils sont liés un noyau hétérocyclique de 5 à 10 chaînons, R6 est un groupe alkyle en Cl-C4, et b1 est un nombre de 2 à 50, à condition qu'au moins l'un des radicaux R1, R3, R4 et R5 soit un groupe de formule (b-I); (p-2) un composé de formule (B-2) dans laquelle R7 et R11représentent indépendamment l'un de l'autre un atome d'hydrogène ou un groupe alkyle en C1-C12, R8, R9 et R10 représentent, indépendamment les uns des autres, un groupe alkylène en C2-C10, et X1, X2, X3, X4, X5, X6, X7 et X8 sont indépendamment les uns des autres un groupe de formule (b-II) dans laquelle R12 est un atome d'hydrogène ou un groupe alkyle en C1-C12, cycloalkyle en C5- C12, cycloalkyle en C5-C12 substitué par alkyle en CI-C4, phényle, phényle substitué par OH et/ou alkyle en CI-CIO; phénylalkyle en C7-C9, phénylalkyle en C7-C9 substitué sur le radical phényle par OH et/ou alkyle en C1-C10; ou un groupe de formule (b-I) tel que défini ci-dessus, et R13 a l'une des significations de R6; (P-3) un composé de formule (B-3)) dans laquelle R14, R15, R16, R17 et R18 sont indépendamment les uns des autres une liaison directe ou un groupe alkylène en CI-CIO, R19 a l'une des significations de R6, et b2 est un nombre de 1 à 50 ; ou(P-4) un produit (B-4) pouvant être obtenu par réaction d'un produit, obtenu par réaction d'une polyamine de formule (B-4-1) avec du chlorure de cyanuryle, avec un composé de formule (B-4-2) dans lesquelles b'3, b"3 et b'"3sont indépendamment les uns des autres un nombre de 2 à 12, R20 est un atome d'hydrogène ou un groupe alkyle en Cj-C, cycloalkyle en C5- C12, phényle ou phénylalkyle en C7-C9, et R21 a l'une des significations de R9. Des exemples de groupes alkyle ayant jusqu'à 25 atomes de carbone sont les groupes méthyle, éthyle, propyle, isopropyle, n-butyle, sec-butyle, isobutyle, tertbutyle, 2-éthylbutyle, n-pentyle, isopentyle, 1-méthylpentyle, 1,3-diméthylbutyle, nhexyle, 1-méthylhexyle, n-heptyle, isoheptyle, 1,1,3,3-tétraméthylbutyle, 1méthylheptyle, 3-méthylheptyle, n-octyle, 2-éthylhexyle, 1,1,3-triméthylhexyle, 1,1,3,3-tétraméthylpentyle, nonyle, décyle, undécyle, 1-méthylundécyle, dodécyle, 1,1,3,3,5,5-hexaméthylhexyle, tridécyle, tétradécyle, pentadécyle, hexadécyle, heptadécyle, octadécyle, eicosyle et docosyle. E1, Eg, E10, Eu, E13, R6, R13, R19 et R21 sont de préférence des groupes méthyle. R20 est de préférence un groupe butyle. Des exemples de groupes alcoxy ayant jusqu'à 12 atomes de carbone sont les groupes méthoxy, éthoxy, propoxy, isopropoxy, butoxy, isobutoxy, pentyloxy, isopentyloxy, hexyloxy, heptyloxy, octyloxy, décyloxy et dodécyloxy. Des exemples du groupe cycloalkyle en C5-C12 sont les groupes cyclopentyle, cyclohexyle, cycloheptyle, cyclooctyle et cyclododécyle. On préfère un groupe cycloalkyle en C5-C8, en particulier le groupe cyclohexyle. Un groupe cycloalkyle en C5-C12 substitué par alkyle en CI-C4 est par exemple un groupe méthylcyclohexyle ou diméthylcyclohexyle. Un groupe phényle substitué par OH et/ou alkyle en C1-C4 est par exemple un groupe méthylphényle, diméthylphényle, triméthylphényle, tertbutylphényle ou 3,5-di-tert-butyl-4-hydroxyphényle. Des exemples de groupes phénylalkyle en C7-C9 sont les groupes benzyle et phényléthyle. Un groupe phénylalkyle en C7-C9 substitué sur le radical phényle par OH et/ou alkyle ayant jusqu'à 10 atomes de carbone est par exemple un groupe méthylbenzyle, diméthylbenzyle, triméthylbenzyle, tert-butylbenzyle ou 3,5-di-tertbutyl-4-hydroxybenzyle. Des exemples de groupes alcényle ayant jusqu'à 10 atomes de carbone sont les groupes allyle, 2-méthallyle, butényle, pentényle et hexényle. On préfère le groupe allyle. L'atome de carbone en position 1 est de préférence saturé. Des exemples de groupes alkylène ayant jusqu'à 18atomes de carbone sont les groupes méthylène, éthylène, propylène, triméthylène, tétraméthylène, pentaméthylène, 2,2-diméthyltriméthylène, hexaméthylène, triméthylhexaméthylène, octaméthylène et décaméthylène. Un exemple du groupe alcanetétrayle en C4-Clo est le groupe 1,2,3,4butanetétrayle. Un exemple du groupe cycloalkylène en C5-C7 est le groupe cyclohexylène. Un exemple du groupe (alkylène en C1-C4)di(cycloalkylène en C5-C7) est le groupe méthylènedicyclohexylène. Lorsque les radicaux R1, R2 et R3 forment ensemble, avec les atomes d'azote auxquels ils sont liés, un noyau hétérocyclique de 5 à 10 chaînons, ce noyau est par exemple On préfère un noyau hétérocyclique de 6 chaînons. Lorsque les radicaux R4 et R5 forment ensemble, avec l'atome d'azote auquel ils sont liés, un noyau hétérocyclique de 5 à 10 chaînons, ce noyau est par exemple un cycle 1-pyrrolidyle, pipéridino, morpholino, 1-pipérazinyle, 4-méthyl-lpipérazinyle, 1-hexahydroazépinyle, 5,5,7-triméthyl-1-homopipérazinyle ou 4,5,5,7tétraméthyl-1-homopipérazinyle. Le groupe morpholino est particulièrement préféré. R15est de préférence une liaison directe. b1 est de préférence un nombre de 2 à 25, en particulier de 2 à 20. b2 est de préférence un nombre de 1 à 25, en particulier de 1 à 20. b'3 et b"'3 sont de préférence égaux à 3 et b"3 est de préférence 2. Les composés décrits ci-dessus comme constituants (I) et (II) sont essentiellement connus. La plupart d'entre eux sont disponibles dans le commerce. Ils peuvent tous être préparés par des procédés connus. La préparation des composés du constituant (I) est décrite par exemple dans les documents de brevet US-A-5 679 733, US-A-3 640 928, US-A-4 198 334, US-A-4 619 958, US-A-4 619 956, GB-A-2 269 819 et US-A-5 071 981. La préparation des composés du constituant (II) est décrite par exemple dans les documents de brevet US-A-4 086 204, US-A-6 046 304, US-A-4 331 586, US-A-4 108 829, US-A-4 529 760 et US-A-4 477 615. On peut préparer le produit (B-4) de manière analogue à des procédés connus, par exemple en faisant réagir une polyamine de formule (B-4-1) avec du chlorure de cyanuryle dans un rapport molaire de 1:2 à 1:4 en présence de carbonate de lithium, de carbonate de sodium ou de carbonate de potassium anhydre, dans un solvant organique comme le 1,2-dichloroéthane, le toluène, le xylène, le benzène, le dioxane ou l'alcool tert-amylique, à une température de -20 C à +10 C, de préférence de -10 C à +10 C, pendant 2 à 8 heures, et en faisant ensuite réagir le produit obtenu avec une 2,2,6,6-tétraméthyl-4-pipéridylamine de formule (B-4-2). Le rapport molaire de la 2,2,6,6-tétraméthyl-4-pipéridylamine à la polyamine de formule (B-4-1) est par exemple de 4 :1 8 :1. quantité de 2,2,6,6-tétraméthyl-4- pipéridylamine peut être ajoutée en une portion ou en plusieurs portions à des intervalles de quelques heures. Le rapport molaire de la polyamine de formule (B-4-1) au chlorure de cyanuryle et à la 2,2,6,6-tétraméthyl-4-pipéridylamine de formule (B-4-2) est de préférence de 1:3:5 à 1:3:6. L'exemple suivant décrit une voie de préparation d'un produit préféré (B- 4-a). Exemple On fait réagir 23,6 g (0,128mol) de chlorure de cyanuryle, 7,43 g (0,0426 mol) de N,N'-bis(3-aminopropyl)éthylènediamine et 18 g (0,13 mol) de carbonate de potassium anhydre à 5 C pendant 3 heures en agitant dans 250 ml de 1,2dichloroéthane. On réchauffe le mélange à la température ambiante pendant encore 4 heures. On ajoute 29,0 g (0,128 mol) de N-(l,2,2,6,6-pentaméthyl-4-pipéridyl)butylamine et on chauffe le mélange obtenu à 60 C pendant 2 heures. On rajoute 18 g (0,13 mol) de carbonate de potassium anhydre et on continue à chauffer le mélange à 60 C pendant 6 heures. On élimine le solvant par distillation sous un léger vide (200 mbar) et on le remplace par du xylène. On ajoute 19,4 g (0,085 mol) de N- (l,2,2,6,6-pentaméthyl-4-pipéridyl)butylamine et 5,2 g (0,13 mol) d'hydroxyde de sodium pulvérisé, on chauffe le mélange au reflux pendant 2 heures et, pendant encore 12 heures, on sépare l'eau formée au cours de la réaction par distillation azéotropique. On filtre le mélange. On lave la solution avec de l'eau et on la sèche sur du Na2S04. On évapore le solvant et on sèche le résidu à 120-130 C sous vide (0,1 mbar). On obtient le produit désiré sous forme d'une résine incolore. Le produit (B-4) peut en général être représenté par exemple par un composé de formule (B-4-a), B-4-0) ou (B-4-y). Il peut aussi être sous forme d'un mélange de ces trois composés. Une signification préférée de la formule (B-4-a) est Une signification préférée de la formule (B-4-P) est Une signification préférée de la formule (B-4-y) est Dans les formules (B-4-a) à (B-4-y)ci-dessus, b3 est de préférence compris entre 2 et 20, en particulier entre 2 et 10. L'amine stériquement encombrée du constituant (I) est choisie de préférence dans le groupe constitué par les produits commerciaux suivants : leTINUVIN 765#, le TINUVIN 144, l'ADK STAB LA 52, l'ADK STAB LA 62, le SANDUVOR 3056, le SANDUVOR PR 31 et le GOODRITE UV 3159. La forme N-méthylée (méthylation de l'azote dans le groupe 2,2,6,6tétraméthyl-4-pipéridinyle) du produit commercial DASTIB 845 peut s'obtenir facilement par des procédés connus, par exemple par analogie avec le procédé décrit dans le document de brevet US-A-6 046 304, exemple 2. On utilise aussi le composé ainsi obtenu de préférence comme constituant (I). L'amine stériquement encombrée du constituant (II) est choisie de préférence dans le groupe constitué par les produits commerciaux suivants : CYASORB UV 3529, le CHIMASSORB 119 et l'ADK STAB LA 63. La forme N-méthylée (méthylation de l'azote dans le groupe 2,2,6,6tétraméthyl-4-pipéridinyle) des produits commerciaux CHIMASSORB 944, CHIMASSORB 2020 et UVASORB HA 88 peut aussi s'obtenir facilement par des procédés connus, par exemple par analogie avec le même procédé que celui indiqué ci-dessus. On utilise aussi les composés ainsi obtenus de préférence comme constituant (II). Les significations des groupes terminaux qui saturent les valences libres dans les composés de formule (B-l), (B-3), (B-4-a), (B-4-P) et (B-4-y) dépendent des procédés utilisés pour leur préparation. Les groupes terminaux peuvent aussi être modifiés après la préparation des composés. Lorsque l'on prépare les composés de formule (B-1) par réaction d'un composé de formule dans laquelle X est par exemple un atome d'hydrogène, en particulier de chlore, et R4 et R5 ont la définition donnée ci-dessus, avec un composé de formule dans laquelle R1, R2 et R3 ont la définition donnée ci-dessus, le groupe terminal lié au radical diamino est un atome d'hydrogène ou un groupe de formule et le groupe terminal lié au radical triazine est X ou le groupe de formule Lorsque X est un halogène, il est avantageux de le remplacer par exemple par -OH ou par un groupe amino lorsque la réaction est terminée. Des exemples de groupes amino que l'on peut citer sont les groupes pyrrolidin-1-yle, morpholino, -NH2, -N(alkyle en CI-C8)2 et -NR(alkyle en C1-C8), R étant un atome d'hydrogène ou un groupe de formule (b-I). Les composés de formule (B-1) couvrent aussi des composés de formule dans laquelle R1, R2, R3, R4, R5 et b1 ont la définition donnée ci-dessus et R4* a l'une des significations de R4 et R5* a l'une des significations de R5. L'un des composés particulièrement préférés de formule (B-l) est La préparation de ce composé est décrite de manière générique par exemple dans le document de brevet US-A-6 046 304. Dans les composés de formule (B-3), le groupe terminal lié au radical carbonyle est par exemple le groupe et le groupe terminal lié au radical oxygène est par exemple le groupe Dans les composés des formules (B-4-a), (B-4-P) et (B-4-y), le groupe terminal lié au radical triazine est par exemple Cl ou un groupe et le groupe terminal lié au radical amino est par exemple un atome d'hydrogène ou un groupe Un mélange de stabilisants préféré est un mélange dans lequel le constituant (I) est choisi dans la classe (a-1) et le constituant (II) est choisi dans la classe (P-l); ou le constituant (I) est choisi dans la classe (a-1) et le constituant (II) est choisi dans la classe (P-2); ou le constituant (I) est choisi dans la classe (a-1) et le constituant (II) est choisi dans la classe (P-3); ou le constituant (I) est choisi dans la classe (a-1) et le constituant (II) est choisi dans la classe (P-4); ou le constituant (I) est choisi dans la classe (a-2) et le constituant (II) est choisi dans la classe (P-l); ou le constituant (I) est choisi dans la classe (a-2) et le constituant (II) est choisi dans la classe (P-2); ou le constituant (I) est choisi dans la classe (a-2) et le constituant (II) est choisi dans la classe (P-3); ou le constituant (I) est choisi dans la classe (a-2) et le constituant (II) est choisi dans la classe (P-4); ou le constituant (I) est choisi dans la classe (a-3) et le constituant (II) est choisi dans la classe (P-l); ou le constituant (I) est choisi dans la classe (a-3) et le constituant (II) est choisi dans la classe (P-2); ou le constituant (I) est choisi dans la classe (a-3) et le constituant (II) est choisi dans la classe (P-3); ou le constituant (I) est choisi dans la classe (a-3) et le constituant (II) est choisi dans la classe (P-4); ou le constituant (I) est choisi dans la classe (a-4) et le constituant (II) est choisi dans la classe (P-l); ou le constituant (I) est choisi dans la classe (a-4) et le constituant (II) est choisi dans la classe (p-2); ou le constituant (I) est choisi dans la classe (a-4) et le constituant (II) est choisi dans la classe (p-3); ou le constituant (I) est choisi dans la classe (a-4) et le constituant (II) est choisi dans la classe (P-4); ou le constituant (I) est choisi dans la classe (a-5) et le constituant (II) est choisi dans la classe (P-l); ou le constituant (I) est choisi dans la classe (a-5) et le constituant (II) est choisi dans la classe (P-2); ou le constituant (I) est choisi dans la classe (a-5) et le constituant (II) est choisi dans la classe (P-3); ou le constituant (I) est choisi dans la classe (a-5) et le constituant (II) est choisi dans la classe (p-4). Selon un mode de réalisation préféré, ml est 1,2 ou 4, lorsque ml est 1, E2 est un groupe alkyle en C12-C2o, lorsque m1 est 2, E2 est un groupe alkylène en C2-C10 ou un groupe de formule (a-I), E3 est un groupe alkyle en C1-C4, E4 est un groupe alkylène en CI-C6, et E5 et E6 sont indépendamment l'un de l'autre des groupes alkyle en CI-C4, et lorsque m1 est 4, E2 est un groupe alcanetétrayle en C4-C8; deux des radicaux E7 sont des groupes -COO-(alkyle en C10-C15), et deux des radicaux E7 représentent des groupes de formule (a-II); E9 est un groupe alkyle en CIO-CI4; E12 est un groupe alcoxy en C1-C4; les radicaux E15 représentent, indépendamment les uns des autres, un groupe alkylène en C2-C6, les radicaux E16 représentent, indépendamment les uns des autres, un groupe alkyle en CI-C4 ou cycloalkyle en C5-C8; et R1 et R3 sont indépendamment l'un de l'autre un groupe de formule (b-I), R2 est un groupe alkylène en C2-C8, R4 et R5 sont indépendamment l'un de l'autre un atome d'hydrogène, un groupe alkyle en C1-C12 ou cycloalkyle en C5-C8 ou un groupe de formule (b-I), ou les radicaux R4 et R5 forment avec l'atome d'azote auquel ils sont liés un noyau hétérocyclique de 5 à 10 chaînons, et b1 est un nombre de 2 à 25; R7 et Ru représentent indépendamment l'un de l'autre un atome d'hydrogène ou un groupe alkyle en CI-C4, R8, R9 et RIO représentent, indépendamment les uns des autres, un groupe alkylène en C2-C4, et X1, X2, X3, X4, X5, X6, X7 et X8 sont indépendamment les uns des autres un groupe de formule (b-II), R12 est un atome d'hydrogène, un groupe alkyle en CI-C4, cycloalkyle en C5-C8 ou un groupe de formule (b-I); R14, R15, R16, R17 et R18 représentent, indépendamment les uns des autres, une liaison directe ou un groupe alkylène en CI-C4, et b2 est un nombre de 1 à 25; b'3, b"3 et B"'3 sont indépendamment les uns des autres un nombre de 2 à 4, et R20 est un atome d'hydrogène ou un groupe alkyle en CI-C4, cycloalkyle en C5-C8, phényle ou benzyle. Un mode de réalisation particulièrement préféré correspond à un mélange de stabilisants dans lequel le constituant (I) est un composé de formule (A-l-a), (A-l-b), (A-l-c), (A-l-d), (A-2-a), (A-3-a), (A-4-a) ou (A-5-a) le constituant (II) est un composé de formule (B-1-a), (B-l-b), (B-l-c), (B-2-a), (B-3-a) ou un produit (B-4-a): H2C CH CH CH2 (A-2-a) E7 1 E7 1 L7 Er 1 (A-2-a) où deux des radicaux E7 représentent un groupe -COO-Cl3HI7 et deux des radicaux H3C CH3 E7 sont un groupe COO ### N -CH3 ; H3C CH3 où b1 est un nombre de 2 à 20 ; où b2 est un nombre de 1 à 20; un produit (B-4-a) pouvant être obtenu par réaction d'un produit, obtenu par réaction d'une polyamine de formule (B-4-1-a) avec du chlorure de cyanuryle, avec un composé de formule (B-4-2-a) H2N - (CH2)3 - NH - (CH2)2 - NH - (CH2)3 - NH2 (B-4-l-a) Le constituant (I) est de préférence le composé de formule (A-l-a), (A-1b), (A-l-c), (A-1-d), (A-2-a), (A-3-a), (A-4-a) ou (A-5-a) ; et le constituant (II) est de préférence le composé de formule (B-l-c) ou (B- 2-a). Le constituant (I) est en particulier le composé de formule (A-l-b) et le constituant (II) est en particulier le composé de formule (B-l-c) ou (B-2-a). Des exemples préférés de mélanges de stabilisants selon la présente invention sont: 1. composé de formule (A-1-a) + CHIMASSORB 119# 2. TINUVIN 765# + CHIMASSORB 119 3. TINUVIN 144# + CHIMASSORB 119 4. ADK STAB LA-52 + CHIMASSORB 119# 5. ADK STAB LA-62 + CHIMASSORB 119# 6. SANDUVOR 3056 + CHIMASSORB 119 7. SANDUVOR PR 31 + CHIMASSORB 119 8. GOODRITE UV 3159 + CHIMASSORB 119# 9. composé de formule (A-l-a) + CYASORB UV 3529 10. TINUVIN 765 + CYASORB UV 3529 11. TINUVIN 144# + CYASORB UV 3529 12. ADK STAB LA-52 + CYASORB UV 3529 13. ADK STAR LA-62 + CYASORB UV 3529 14. SANDUVOR 3056 + CYASORB UV 3529 15. SANDUVOR PR 31# + CYASORB UV 3529 16. GOODRITE UV 3159# + CYASORB UV 3529 17. composé de formule (A-1-a) + ADK STAB LA-63 18. TINUVIN 765# + ADK STAB LA-63 19. TINUVIN 144 + ADK STAB LA-63 20. ADK STAB LA-52 + ADK STAB LA-63 21. ADK STAB LA-62 + ADK STAR LA-63 22. SANDUVOR 3056 + ADK STAB LA-63 23. SANDUVOR PR 31# + ADK STAB LA-63 24. GOODRITE UV 3159# + ADK STAB LA-63 25. composé de formule (A-l-a) + composé de formule (B-l-a) 26. TINUVIN 765 + composé de formule (B-l-a) 27. TINUVIN 144# + composé de formule (B-l-a) 28. ADK STAB LA-52 + composé de formule (B-l-a) 29. ADK STAB LA-62 + composé de formule (B-1-a) 30. SANDUVOR 3056 + composé de formule (B-1-a) 31. SANDUVOR PR 31# + composé de formule (B-l-a) 32. GOODRITE UV 3159" + composé de formule (B-l-a) 33. composé de formule (A-1-a) + composé de formule (B-l-b) 34. TINUVIN 765# + composé de formule (B-l-b) 35. TINUVIN 144# + composé de formule (B-l-b) 36. ADK STAR LA-52 + composé de formule (B-l-b) 37. ADK STAB LA-62 + composé de formule (B-l-b) 38. SANDUVOR 3056 + composé de formule (B-l-b) 39. SANDUVOR PR 31# + composé de formule (B-l-b) 40. GOODRITE UV 3159 + composé de formule (B-l-b) 41. composé de formule (A-l-a) + produit (B-4-a) 42. TINUVIN 765# + produit (B-4-a) 43. TINUVIN 144# + produit (B-4-a) 44. ADK STAB LA-52 + produit (B-4-a) 45. ADK STAB LA-62 + produit (B-4-a) 46. SANDUVOR 3056 + produit (B-4-a) 47. SANDUVOR PR 31# + produit (B-4-a) 48. GOODRITE UV 3159" + produit (B-4-a). Le produit commercial TINUVIN 765# correspond au composé de formule (A-l-b). Le produit commercial TINUVIN 144# correspond au composé de formule (A-1-c). Le produit commercial ADK STAB LA-52 correspond au composé de formule (A-1-d). Le produit commercial ADK STAB LA-62 correspond au composé de formule (A-2-a). Le produit commercial SANDUVOR 3056 correspond au composé de formule (A-3-a). Le produit commercial SANDUVOR PR 31 correspond au composé de formule (A-4-a). Le produit commercial GOODRITE UV 3159 correspond au composé de formule (A-5-a). Le produit commercial CHIMASSORB 119 correspond au composé de formule (B-2-a). Le produit commercial CYASORB UV 3529 correspond au composé de formule (B-1-c). Le produit commercial ADK STAB LA-63 correspond au composé de formule (B-3-a). Un autre mode de réalisation préféré de cette invention concerne un mélange de stabilisants contenant en outre (X-l) un pigment ou (X-2) un absorbant d'UV ou (X-3) un pigment ou un absorbant d'UV. Le pigment (constituant (X-l)) peut être un pigment inorganique ou organique. Des exemples de pigments inorganiques sont le dioxyde de titane, l'oxyde de zinc, le noir de carbone, le sulfure de cadmium, le séléniure de cadmium, l'oxyde de chrome, l'oxyde de fer, l'oxyde de plomb, etc. Des exemples de pigments organiques sont les pigments azoïques, les anthraquinones, les phtalocyanines, les tétrachloroisoindolinones, les quinacridones, les isoindolines, les pérylènes, les pyrrolopyrroles (comme le pigment rouge 254), etc. On peut utiliser comme constituant (X-l) tous les pigments décrits dans "Gächter/Müller: Plastics Additives Handbook", 3ème édition, Editions Hanser, Munich, Vienne, New York, pages 647 à 659, points 11.2.1.1à 11.2.4.2. Un pigment particulièrement préféré est le dioxyde de titane, éventuellement en combinaison avec un pigment organique. Des exemples de ces pigments organiques sont les pigments C.I. (Colour Index) jaune 93, jaune 95, jaune 138, jaune 139, jaune 155, jaune 162, jaune 168, jaune 180, jaune 183, rouge 44, rouge 170, rouge 202, rouge 214, rouge 254, rouge 264, rouge 272, rouge 48 :2, 48 :3, 53 :1, 57 :1, 7, bleu 15:1, bleu 15 :3 violet 19. Des exemples de l'absorbant d'UV (constituant (X-2)) sont un 2-(2'- hydroxyphényl) benzotriazole, une 2-hydroxybenzophénone, un ester d'acide benzoïque substitué ou non substitué, un acrylate, un oxamide, une 2-(2- hydroxyphényl)-1,3,5-triazine, un monobenzoate de résorcinol ou une formamidine. Le 2- (2'-hydroxyphényl)benzotriazole par exemple le 2-(2'-hydroxy- 5'-méthylphényl)benzotriazole, le 2-(3',5'-di-tert-butyl-2'-hydroxyphényl)benzo- triazole, le 2- (5'-tert-butyl-2'-hydroxyphényl)benzotriazole, 2-(2'-hydroxy-5'- (1,1,3,3-tétraméthylbutyl)phényl)benzotriazole, le 2-(3',5'-di-tert-butyl-2'-hydroxy- phényl)-5-chlorobenzotriazole, le 2-(3'-tert-butyl-2'-hydroxy-5'-méthylphényl)-5- chlorobenzotriazole, le 2-(3'-sec-butyl-5'-tert-butyl-2'-hydroxyphényl)benzotriazole, le 2-(2'-hydroxy-4'-octyloxyphényl)benzotriazole, le 2-(3',5'-di-tert-amyl-2'-hydroxy- phényl)benzotriazole, le 2-(3',5'-bis(a,a-diméthylbenzyl)-2'-hydroxyphényl)benzo- triazole, le 2-(3'-tert-butyl-2'-hydroxy-5'-(2-octyloxycarbonyléthyl)phényl)-5-chloro- benzotriazole, le 2-(3'-tert-butyl-5'-[2-(2-éthylhexyloxy)carbonyléthyl]-2'-hydroxy- phényl)-5-chlorobenzotriazole, le 2-(3'-tert-butyl-2'-hydroxy-5'-(2-méthoxycarbonyl- éthyl)phényl)-5-chlorobenzotriazole, le 2-(3'-tert-butyl-2'-hydroxy-5'-(2-méthoxycarbo- nyléthyl) phényl)benzotriazole, le 2-(3'-tert-butyl-2'-hydroxy-5'-(2-octyloxycarbonyl- éthyl) phényl)benzotriazole, le 2-(3'-tert-butyl-5'-[2-(2-éthylhexyloxy)carbonyléthyl]-2'- hydroxyphényl)benzotriazole, le 2-(3'-dodécyl-2'-hydroxy-5'-méthylphényl)benzotriazole, le 2-(3'-tert-butyl-2'-hydroxy-5'-(2-isooctyloxycarbonyléthyl)phényl)benzotriazole, le 2,2'-méthylènebis[4-(1,1,3,3-tétraméthylbutyl)-6-(benzotriazole-2- yl) phénol] ou le produit de trans-estérification du 2-[3'-tert-butyl-5'-(2-méthoxycarbonyléthyl)-2'-hydroxyphényl]benzotriazole avec le polyéthylèneglycol 300 ; [R-CH2CH2-COO(CH2)3-]2 avec R = 3'-tert-butyl-4'-hydroxy-5'-(2H-benzotriazole-2- yl) phényle. On préfère le 2-(3',5'-di-tert-butyl-2'-hydroxyphényl)-5chlorobenzotriazole, le 2-(3'-tert-butyl-2'-hydroxy-5'-méthylphényl)-5-chlorobenzo- triazole et le 2-(3',5'-di-tert-amyl-2'-hydroxyphényl)benzotriazole. La 2-hydroxybenzophénone est par exemple le dérivé 4-hydroxy, 4méthoxy, 4-octyloxy, 4-décyloxy, 4-dodécyloxy, 4-benzyloxy, 4,2', 4'-trihydroxy ou 2'-hydroxy-4,4'-diméthoxy. On préfère la 2-hydroxy-4-octyloxybenzophénone. L'ester d'acide benzoïque substitué ou non substitué est par exemple le salicylate de 4-tert-butylphényle, le salicylate de phényle, le salicylate d'octylphényle, le dibenzoylrésorcinol, le bis (4-tert-butylbenzoyl)résorcinol, lebenzoylrésorcinol, le 3,5-di-tert-butyl-4-hydroxybenzoate de 2,4-di-tert-butylphényle, le 3,5-di-tert-butyl- 4-hydroxybenzoate d'hexadécyle, le 3,5-di-tert-butyl-4-hydroxybenzoate d'octadécyle ou le 3,5-di-tert-butyl-4-hydroxybenzoate de 2-méthyl-4,6-di-tert-butylphényle. On préfère le 3,5-di-tert-butyl-4-hydroxybenzoate de 2,4-di-tert-butylphényle et le 3,5-di-tert-butyl-4-hydroxybenzoate d'hexadécyle. L'acrylate est par exemple l'a-cyano-p,p-diphénylacrylate d'éthyle, l'acyano-ss,ss-diphénylacrylate d'isooctyle, l'a-carbométhoxycinnamate de méthyle, l'a- cyano-p-méthyl-p-méthoxycinnamate de méthyle, l'a-cyano-p-méthyl-p-méthoxy- cinnamate de butyle, l'a-carbométhoxy-p-méthoxycinnamate de méthyle ou la N-(P- carbométhoxy-p-cyanovinyl)-2-méthylindoline. L'oxamide est par exemple le 4,4'-dioctyloxyoxanilide, le 2,2'diéthoxyoxanilide, le 2,2'-dioctyloxy-5,5'-di-tert-butyloxanilide, le 2,2'-didodécyloxy- 5,5'-di-tert-butyloxanilide, le 2-éthoxy-2'-éthyloxanilide, le N,N'-bis(3diméthylaminopropyl)oxamide, le 2-éthoxy-5-tert-butyl-2'-éthyloxanilide et son mélange avec le 2-éthoxy-2'-éthyl-5,4'-di-tert-butyloxanilide, des mélanges d'oxanilides disubstitués par méthoxy en o et p, ou des mélanges d'oxanilides disubstitués par éthoxy en o et p. La 2-(2-hydroxyphényl)-1,3,5-triazine est par exemple la 2,4,6-tris(2- hydroxy-4-octyloxyphényl)-1,3,5-triazine, la 2-(2-hydroxy-4-octyloxyphényl)-4,6- bis(2,4-diméthylphényl)-1,3,5-triazine, la 2-(2,4-dihydroxyphényl)-4,6-bis(2,4-diméthylphényl)-1,3,5-triazine, la 2,4-bis(2-hydroxy-4-propyloxyphényl)-6-(2,4diméthylphényl)-1,3,5-triazine, la 2-(2-hydroxy-4-octyloxyphényl)-4,6-bis(4-méthylphényl)-1,3,5-triazine, la 2-(2-hydroxy-4-dodécyloxyphényl)-4,6-bis(2,4-diméthylphényl)-1,3,5-triazine, la 2-(2-hydroxy-4-tridécyloxyphényl)-4,6-bis(2,4-diméthylphényl)-1,3,5-triazine, la 2-[2-hydroxy-4-(2-hydroxy-3-butyloxypropyloxy)phényl]- 4,6-bis(2,4-diméthylphényl)-1,3,5-triazine, la 2-[2-hydroxy-4-(2-hydroxy-3-octyloxypropyloxy)phényl]-4,6-bis(2,4-diméthylphényl)-1,3,5-triazine, la 2-[4-(dodécyloxy/ tridécyloxy-2-hydroxypropoxy)-2-hydroxy-phényl]-4,6-bis(2,4-diméthylphényl)-1,3, 5-triazine, la 2-[2-hydroxy-4-(2-hydroxy-3-dodécyloxypropoxy)phényl]-4,6-bis(2,4- diméthylphényl)-1,3,5-triazine, la 2-(2-hydroxy-4-hexyloxy)phényl-4,6-diphényl- 1,3,5-triazine, la 2-(2-hydroxy-4-méthoxyphényl)-4,6-diphényl-1,3,5-triazine, la 2,4,6-tris[2-hydroxy-4-(3-butoxy-2-hydroxypropoxy)phényl]-1,3,5-triazine ou la 2- (2-hydroxyphényl)-4-(4-méthoxyphényl)-6-phényl-1,3,5-triazine. On préfère la 2-(2-hydroxy-4-octyloxyphényl)-4,6-bis(2,4diméthylphényl)-1,3,5-triazine et la 2-(2-hydroxy-4-hexyloxy)phényl-4,6-diphényl- 1,3,5-triazine. Le monobenzoate de résorcinol est par exemple le composé de formule La formamidine est par exemple le composé de formule L'absorbant d'UV est en particulier un 2-(2'-hydroxyphényl)benzotriazole, une 2-hydroxybenzophénone ou une hydroxyphényltriazine. Le mélange de stabilisants selon cette invention est approprié à la stabilisation de matériaux organiques contre la dégradation induite par la lumière, la chaleur ou l'oxydation. Des exemples de ces matériaux organiques sont les suivants: 1. des polymères de monooléfines et dioléfmes, par exemple du polypropylène, du polyisobutylène, du polybut-1-ène, du poly(4-méthylpent-l-ène), du polyisoprène ou du polybutadiène ainsi que des polymères de cyclooléfmes, par exemple de cyclopentène ou de norbornène; du polyéthylène (qui peut éventuellement être réticulé), par exemple du polyéthylène de haute densité (HDPE), du polyéthylène de haute densité et de masse molaire élevée (HDPE-HMW), du polyéthylène de haute densité et de masse molaire très élevée (HDPE-UHMW), du polyéthylène de moyenne densité (MDPE), du polyéthylène de basse densité (LDPE), du polyéthylène linéaire de basse densité (LLDPE), (VLDPE) et (ULDPE), ou le polyvinylcyclohexane. Les polyoléfines, à savoir les polymères de monooléfines exemplifiés dans le paragraphe précédent, de préférence le polyéthylène et le polypropylène, peuvent être préparées par différents procédés, en particulier par les méthodes suivantes : a) par polymérisation radicalaire (habituellement sous une pression élevée et à haute température); b) par polymérisation catalytique à l'aide d'un catalyseur, le catalyseur contenant normalement un ou plusieurs métaux des groupes IVb, Vb, VIb ou VIII du tableau périodique. Ces métaux ont d'habitude un ou plusieurs ligands comme des oxydes, des halogénures, des alcoolates, des esters, des éthers, des amines, des groupes alkyle, alcényle et/ou aryle, qui peuvent avoir un type de coordination % ou #. Ces complexes métalliques peuvent être libres ou fixés sur un support, par exemple sur du chlorure de magnésium activé, du chlorure de titane(III), de l'oxyde d'aluminium ou de l'oxyde de silicium. Ces catalyseurs peuvent être solubles ou insolubles dans le milieu de polymérisation. Les catalyseurs peuvent être utilisés tels quels dans la polymérisation, ou on peut utiliser d'autres activateurs comme des composés d'alkylmétal, des hydrures métalliques, des halogénures d'alkylmétaux, des oxydes d'alkylmétaux ou des alkyloxanes métalliques, les métaux étant des éléments des groupes la, IIa et/ou IIIa du tableau périodique. Les activateurs peuvent être modifiés commodément avec d'autres groupes ester, éther, amine ou éther de silyle. Ces systèmes de catalyseurs sont habituellement appelés catalyseurs Phillips, Standard Oil Indiana, Ziegler (-Natta), TNZ (DuPont), métallocènes ou catalyseurs à site unique (SSC). 2. des mélanges de polymères cités sous 1), par exemple des mélanges de polypropylène et de polyisobutylène, de polypropylène et de polyéthylène (par exemple PP/HDPE, PP/LDPE) et des mélanges de différents types de polyéthylène (par exemple LDPE/HDPE). 3. des copolymères de monooléfines et dioléfines entre elles ou avec d'autres monomères vinyliques, par exemple des copolymères éthylène/propylène, du polyéthylène basse densité linéaire (LLDPE) et ses mélanges avec du polyéthylène basse densité (LDPE), des copolymères propylène/but-1-ène, des copolymères propylène/isobutylène, des copolymères éthylène/but-1-ène, des copolymères éthylène/hexène, des copolymères éthylène/méthylpentène, des copolymères éthylène/heptène, des copolymères éthylène/octène, des copolymères propylène/butadiène, des copolymères isobutylène/isoprène, des copolymères éthylène/acrylate d'alkyle, des copolymères éthylène/méthacrylate d'alkyle, des copolymères éthylène/acétate de vinyle et leurs copolymères avec du monoxyde de carbone, ou des copolymères éthylène/acide acrylique et leurs sels (ionomères), et des terpolymères d'éthylène avec du propylène et un diène tel que l'hexadiène, le dicyclopentadiène ou l'éthylidènenorbomène; et des mélanges de tels copolymères entre eux et avec des polymères cités sous 1) ci-dessus, par exemple des mélanges de polypropylène avec des copolymères éthylène/propylène, de LDPE avec des copolymères éthylène/acétate de vinyle (EVA), de LDPE avec des copolymères éthylène/acide acrylique (EAA), de LLDPE avec EVA, de LLDPE avec EAA, et des copolymères polyalkylène/monoxyde de carbone à structure alternée ou statistique et leurs mélanges avec d'autres polymères comme, par exemple, des polyamides. 4. des résines d'hydrocarbures (par exemple en C5-C9) y compris leurs dérivés hydrogénés (par exemple des résines adhésives) et des mélanges de polyalkylènes et d'amidon. 5. du polystyrène, du poly (p-méthylstyrène), dupoly(a-méthylstyrène). 6. des copolymères de styrène ou d'a-méthylstyrène avec des diènes ou des dérivés acryliques, par exemple des copolymères styrène/butadiène, styrène/acrylonitrile, styrène/méthacrylate d'alkyle, styrène/butadiène/acrylate d'alkyle et styrène/butadiène/méthacrylate d'alkyle, styrène/anhydride maléique, styrène/acrylonitrile/acrylate de méthyle ; mélanges à résistance au choc élevée constitués de copolymères de styrène et d'un autre polymère, par exemple, un polyacrylate, un polymère de diène ou un terpolymère éthylène/propylène/diène ; des copolymères à blocs du styrène tels que des copolymères à blocs styrène/butadiène/styrène, styrène/isoprène/styrène, styrène/éthylène/butylène/styrène ou styrène/éthylène/propylène/styrène. 7. des copolymères greffés de styrène ou d'a-méthylstyrène, par exemple de styrène sur du polybutadiène ; styrène sur des copolymères poly(butadiène/styrène) ou poly (butadiène/acrylonitrile); styrène et d'acrylonitrile (ou de méthacrylonitrile) sur du polybutadiène ; styrène, d'acrylonitrile et de méthacrylate de méthyle sur du polybutadiène ; de styrène et d'anhydride maléique sur du polybutadiène ; styrène, d'acrylonitrile et d'anhydride maléique ou de maléimide sur du polybutadiène ; styrène et de maléimide sur du polybutadiène ; styrène et d'acrylates ou méthacrylates d'alkyle sur du polybutadiène ; styrène et d'acrylonitrile sur des terpolymères éthylène/propylène/diène; de styrène et d'acrylonitrile sur des poly(acrylates d'alkyle) ou des poly(méthacrylates d'alkyle); de styrène et d'acrylonitrile sur des copolymères acrylate/butadiène; ainsi que leurs mélanges avec les copolymères énumérés sous 6), par exemple les mélanges de copolymères connus sous le nom de polymères ABS, MBS, ASA ou AES. 8. des polymères halogénés comme du polychloroprène, du caoutchouc chloré, un copolymère isobutylène/isoprène chloré ou bromé (caoutchouc halogénobutyle), du polyéthylène chloré ou chlorosulfoné, des copolymères d'éthylène et d'éthylène chloré, des homo- et copolymères d'épichlorhydrine, en particulier des polymères de composés vinyliques halogénés, par exemple du poly(chlorure de vinyle), du poly(chlorure de vinylidène), du poly(fluorure de vinyle), du poly(fluorure de vinylidène); ainsi que leurs copolymères tels que les copolymères chlorure de vinyle/chlorure de vinylidène, chlorure de vinyle/acétate de vinyle ou chlorure de vinylidène/acétate de vinyle. 9. des polymères qui dérivent d'acides [alpha],ss-insaturés et de leurs dérivés tels que des polyacrylates et des polyméthacrylates, des poly(méthacrylates de méthyle), des polyacrylamides et des polyacrylonitriles rendus résistants au choc par modification avec de l'acrylate de butyle. 10. des copolymères des monomères cités sous 9) entre eux ou avec d'autres monomères insaturés, par exemple des copolymères acrylonitrile/butadiène, des copolymères acrylonitrile/acrylate d'alkyle, des copolymères acrylonitrile/acrylate d'alcoxyalkyle, des copolymères acrylonitrile/halogénure de vinyle ou des terpolymères acrylonitrile/méthacrylate d'alkyle/butadiène. 11. des polymères qui dérivent d'alcools et d'amines insaturés ou de leurs dérivés acylés ou de leurs acétals, par exemple le poly(alcool vinylique), le poly(acétate de vinyle), le poly(stéarate de vinyle), le poly(benzoate de vinyle), le poly(maléate de vinyle), le polyvinylbutyral, le poly(phtalate d'allyle) ou la polyallylmélamine, et leurs copolymères avec les oléfines citées dans le point 1 ci-dessus. 12. des homopolymères et copolymères d'éthers cycliques, comme les polyalkylèneglycols, le poly(oxyde d'éthylène), le poly(oxyde de propylène) ou leurs copolymères avec des éthers de bisglycidyle. 13. des polyacétals, comme le polyoxyméthylène, et les polyoxyméthylènes qui contiennent de l'oxyde d'éthylène comme comonomère ; polyacétals modifiés avec des polyuréthanes thermoplastiques, des acrylates ou du MBS. 14. des poly(oxydes et sulfures de phénylène) et des mélanges de poly(oxydes de phénylène) avec des polymères de styrène ou des polyamides. 15. des polyuréthanes qui dérivent d'une part de polyéthers, de polyesters ou de polybutadiènes ayant des groupes hydroxy terminaux et d'autre part de polyisocyanates aliphatiques ou aromatiques, ainsi que leurs précurseurs. 16. des polyamides et des copolyamides qui dérivent de diamines et d'acides dicarboxyliques et/ou d'acides aminocarboxyliques ou des lactames correspondants, par exemple le polyamide 4, le polyamide 6, le polyamide 6/6,6/10, 6/9,6/12, 4/6, 12/12, le polyamide 11, le polyamide 12, des polyamides aromatiques obtenus à partir d'une m-xylènediamine et d'acide adipique ; des polyamides préparés à partir d'hexaméthylènediamine et d'acide isophtalique et/ou téréphtalique, et éventuel- lement d'un élastomère comme agent modifiant, par exemple le poly(2,4,4- triméthylhexaméthylènetéréphtalamide) ou le poly(m-phénylène-isophtalamide); des copolymères à blocs des polyamides précités avec des polyoléfines, des copolymères d'oléfines, des ionomères ou des élastomères chimiquement liés ou greffés; ou avec des polyéthers, par exemple avec du polyéthylèneglycol, du polypropylèneglycol ou du polytétraméthylèneglycol ; que des polyamides ou des copolyamides modifiés avec un EPDM ou un ABS ; des polyamides condensés pendant la mise en forme (systèmes de polyamides RIM). 17. des polyurées, des polyimides, des poly (amide-imides), polyétherimides, des polyesterimides, des polyhydantoïnes et des polybenzimidazoles. 18. des polyesters qui dérivent d'acides dicarboxyliques et de diols et/ou d'acides hydroxycarboxyliques ou des lactones correspondantes, par exemple le poly(téréphtalate d'éthylène), le poly(téréphtalate de butylène), le poly(téréphtalate de 1,4-diméthylolcyclohexane), un poly(naphtalate d'alkylène) (PAN) et des polyhydroxybenzoates, ainsi que des copoly (éthers-esters) blocs qui dérivent de polyéthers ayant des groupes hydroxy terminaux ; aussi des polyesters modifiés avec des polycarbonates ou des MBS. 19. des polycarbonates et des polyestercarbonates. 20. des polysulfones, des polyéthersulfones et des polyéthercétones. 21. des polymères réticulés qui dérivent d'une part d'aldéhydes et d'autre part de phénols, d'urée ou de mélamine, comme les résines phénol/formaldéhyde, les résines urée/formaldéhyde et les résines mélamine/formaldéhyde. 22. des résines alkydes siccatives et non siccatives. 23. des résines polyester insaturées qui dérivent de copolyesters d'acides dicarboxyliques saturés et insaturés avec des polyols, et de composés vinyliques comme agents réticulants, ainsi que leurs dérivés halogénés peu inflammables. 24. des résines acryliques réticulables qui dérivent d'acrylates substitués, par exemple d'époxyacrylates, d'uréthane-acrylates ou de polyester-acrylates. 25. des résines alkydes, des résines polyester et des résines acrylate réticulées avec des résines mélamine, des résines urée, des isocyanates, des isocyanurates, des polyisocyanates ou des résines époxy. 26. des résines époxy réticulées dérivées de composés glycidyliques aliphatiques, cycloaliphatiques, hétérocycliques ou aromatiques, par exemple des produits d'éthers diglycidyliques de bisphénol A et de bisphénol F, qui ont été réticulés à l'aide de durcisseurs classiques comme, par exemple, des anhydrides ou des amines, avec ou sans accélérateurs. 27. des polymères naturels comme la cellulose, le caoutchouc, la gélatine, et leurs dérivés homologues modifiés chimiquement, par exemple les acétates de cellulose, les propionates de cellulose et les butyrates de cellulose, ou les éthers de cellulose comme la méthylcellulose ; que les résines colophanes et leurs dérivés. 28. des mélanges (polyblends) des polymères précités, par exemple, PP/EPDM, polyamide/EPDM ou ABS, PVC/EVA, PVC/ABS, PVC/MBS, PC/ABS, PBTP/ABS, PC/ASA, PC/PBT, PVC/CPE, PVC/acrylates, POM/PUR thermoplastique, PC/PUR thermoplastique, POM/acrylate, POM/MBS, PPO/HIPS, PPO/PA 6. 6 et ses copolymères, PA/HDPE, PA/PP, PA/PPO, PBT/PC/ABS ou PBT/PET/PC. 29. des substances organiques naturelles et synthétiques représentant des composés monomères purs ou leurs mélanges, par exemple des huiles minérales, des graisses, huiles et cires d'origine animale ou végétale, ou des huiles, cires et graisses à base d'esters synthétiques (par exemple des phtalates, des adipates, des phosphates ou des trimellitates), ainsi que des mélanges d'esters synthétiques avec des huiles minérales dans des proportions en masse quelconques, comme ceux utilisés de façon typique dans des préparations de filage, et leurs émulsions aqueuses. 30. des émulsions aqueuses de caoutchoucs naturels ou synthétiques, par exemple du latex de caoutchouc naturel ou des latex de copolymères styrène-butadiène carboxylés. L'invention concerne donc en outre une composition comprenant un matériau organique sensible à la dégradation induite par la lumière, la chaleur ou l'oxydation et le mélange de stabilisants décrit ci-dessus. Un autre mode de réalisation de la présente invention est un procédé de stabilisation d'un matériau organique contre la dégradation induite par la lumière, la chaleur ou l'oxydation, qui comprend l'incorporation du mélange de stabilisants décrit ci-dessus dans le matériau organique. Le matériau organique est de préférence un polymère synthétique, en particulier de l'un des groupes ci-dessus. On préfère les polyoléfines et particulièrement le polyéthylène, le polypropylène, les copolymères de polyéthylène et les copolymères de polypropylène. On préfère aussi un polypropylène contenant du talc et/ou d'autres charges (par exemple du CaC03). On préfère en outre des polyoléfines pigmentées et des polyamides pigmentés. On préfère aussi comme matériau organique un polymère acrylonitrile/butadiène/styrène. Les constituants (I), (II) et éventuellement (X-1) et/ou (X-2) peuvent être ajoutés individuellement ou sous forme de mélange au matériau organique à stabiliser. La quantité totale des deux amines stériquement encombrées (constituants (I) et (II)) dans le matériau organique à stabiliser est de préférence de 0,005 à 5 %, en particulier de 0,01 à 1 % ou de 0,05 à 1 %, par rapport à la masse du matériau organique. Le pigment (constituant (X-l)) est éventuellement présent dans le matériau organique en une quantité comprise de préférence entre 0,01 et 10 %, en particulier entre 0,05 % et 1 %, par rapport à la masse du matériau organique. L'absorbant d'UV (constituant (X-2)) est éventuellement présent dans le matériau organique en une quantité comprise de préférence entre 0,01 et 1 %, en particulier entre 0,05 % et 0,5 %, par rapport à la masse du matériau organique. La quantité totale de constituant (X-3) (le pigment en combinaison avec l'absorbant d'UV) est de préférence de 0,01à 10 % par rapport à la masse de matériau organique. Le rapport en masse de l'absorbant d'UV au pigment est par exemple de 2 :1 à 1:10. Lorsque le pigment utilisé est le dioxyde de titane en combinaison avec un pigment organique de la manière décrite ci-dessus, le dioxyde de titane est de préférence présent dans le matériau organique en une quantité de 0,01 à 5 % par rapport à la masse de matériau organique, et le pigment organique peut être présent en une quantité comprise par exemple entre 0,01 et 2 % par rapport à la masse de matériau organique. Le rapport en masse des constituants (I):(II) est par exemple de 1:10 à 10: 1, de préférence de 1:5 à 5: 1, en particulier de 1:2 à 2:1. Le rapport en masse des constituants (I) et (II):(X-1) est par exemple de 1:100 à 10:1, de préférence de 1:5 à 5:1, en particulier de 1:2 à 2:1. Le rapport en masse des constituants (I) et (II):(X-2) est par exemple de 1:5 à 20:1, de préférence de 1:2 à 2:1. Le rapport en masse des constituants (I) et (II) :(X-3) est par exemple de 1:100 à 10:1, de préférence de 1:5 à 5:1, en particulier de 1:2 à 2:1. Les constituants ci-dessus peuvent être incorporés dans le matériau organique à stabiliser par des procédés connus, par exemple avant ou pendant la mise en forme ou par addition des composés dissous ou dispersés au matériau organique, si nécessaire avec évaporation ultérieure du solvant. On peut ajouter les constituants au matériau organique sous forme d'une poudre, de granulés ou d'un mélange maître contenant ces constituants à une concentration par exemple de 2,5 à 25 % en masse. Si désiré, on peut mélanger les constituants (I) et (II) et éventuellement (X-l) et/ou (X-2) entre eux avant de les incorporer dans le matériau organique. On peut les ajouter à un polymère avant ou pendant la polymérisation ou avant la réticulation. Les matériaux stabilisés selon cette invention peuvent être utilisés sous des formes très différentes, par exemple sous forme de films, de fibres, de rubans, de compositions à mouler, de profilés ou en tant que liants pour des peintures, des adhésifs ou des mastics. Le matériau stabilisé peut aussi contenir différents additifs classiques, par exemple : 1. Des antioxydants 1.1. des mono phénols alkylés, par exemple le 2,6-di-tert-butyl-4-méthylphénol, le 2tert-butyl-4,6-diméthylphénol, le 2,6-di-tert-butyl-4-éthylphénol, le 2,6-di-tert-butyl- 4-n-butylphénol, le 2,6-di-tert-butyl-4-isobutylphénol, le 2,6-dicyclopentyl-4méthylphénol, le 2-(a-méthylcyclohexyl)-4,6-diméthylphénol, le 2,6-dioctadécyl-4méthylphénol, le 2,4,6-tricyclohexylphénol, le 2,6-di-tert-butyl-4-méthoxyméthylphénol, des nonylphénols linéaires ou ramifiés dans les chaînes latérales comme, par exemple, le 2,6-dinonyl-4-méthylphénol, le 2,4-diméthyl-6-(l'-méthylundéc-l'- yl) phénol, le 2,4-diméthyl-6-(l'-méthylheptadéc-l'-yl)phénol, le 2,4-diméthyl-6-(l'méthyltridéc-1'-yl)phénol et leurs mélanges. 1. 2. des alkylthiométhylphénols, par exemple le 2,4-dioctylthiométhyl-6-tertbutylphénol, le 2,4-dioctylthiométhyl-6-méthylphénol, le 2,4-dioctylthiométhyl-6- éthylphénol, le 2,6-didodécylthiométhyl-4-nonylphénol. 1. 3. des hydroquinones et des hydroquinones alkylées, par exemple le 2,6-di-tertbutyl-4-méthoxyphénol, la 2,5-di-tert-butylhydroquinone, la 2,5-di-tert-amylhydroquinone, le 2,6-diphényl-4-octadécyloxyphénol, la 2,6-di-tert-butylhydroquinone, le 2,5-di-tert-butyl-4-hydroxyanisole, le 3,5-di-tert-butyl-4-hydroxyanisole, le stéarate de 3,5-di-tert-butyl-4-hydroxyphényle, l'adipate de bis(3,5-di-tert-butyl-4hydroxyphényle). 1.4. des tocophérols, par exemple l'a-tocophérol, le P-tocophérol, le y-tocophérol, le 8-tocophérol et leurs mélanges (vitamine E). 1. 5. des thiodiphényléthers hydroxylés, par exemple le 2,2'-thiobis(6-tert-butyl-4méthylphénol), le 2,2'-thiobis(4-octylphénol), le 4,4'-thiobis(6-tert-butyl-3méthylphénol), le 4,4'-thiobis(6-tert-butyl-2-méthylphénol), le 4,4'-thiobis(3,6-di-secamylphénol), le disulfure de 4,4'-bis(2,6-diméthyl-4-hydroxyphényle). 1. 6. des alkylidènebisphénols, par exemple le 2,2'-méthylènebis(6-tert-butyl-4- méthylphénol), le 2,2'-méthylènebis (6-tert-butyl-4-éthylphénol), 2,2'-méthylène- bis[4-méthyl-6-(a-méthylcyclohexyl)phénol], le 2,2'-méthylènebis(4-méthyl-6- cyclohexylphénol), le 2,2'-méthylènebis (6-nonyl-4-méthylphénol), 2,2'- méthylènebis(4,6-di-tert-butylphénol), le 2,2'-éthylidènebis(4,6-di-tert-butylphénol), le 2,2'-éthylidènebis(6-tert-butyl-4-isobutylphénol), le 2,2'-méthylènebis[6-(améthylbenzyl)-4-nonylphénol], le 2,2'-méthylènebis[6-(a,a-diméthylbenzyl)-4nonylphénol], le 4,4'-méthylènebis(2,6-di-tert-butylphénol), le 4,4'-méthylènebis(6- tert-butyl-2-méthylphénol), le 1,1 -bis(5-tert-butyl-4-hydroxy-2-méthylphényl)butane, le 2,6-bis (3-tert-butyl-5-méthyl-2-hydroxybenzyl)-4-méthylphénol, le1,1,3-tris(5- tert-butyl-4-hydroxy-2-méthylphényl)butane, le 1,1-bis(5-tert-butyl-4-hydroxy-2méthylphényl)-3-n-dodécylmercaptobutane, le bis[3,3-bis(3'-tert-butyl-4'-hydroxyphényl) butyrate] d'éthylèneglycol, le bis(3-tert-butyl-4-hydroxy-5-méthylphényl)dicyclopentadiène, le téréphtalate de bis[2-(3'-tert-butyl-2'-hydroxy-5'-méthylbenzyl)- 6-tert-butyl-4-méthylphényle], le 1,1-bis(3,5-diméthyl-2-hydroxyphényl)butane, le 2,2-bis(3,5-di-tert-butyl-4-hydroxyphényl)propane, le 2,2-bis(5-tert-butyl-4-hydroxy- 2-méthylphényl)-4-n-dodécylmercaptobutane, le 1,1,5,5-tétra(5-tert-butyl-4-hydroxy- 2-méthylphényl)pentane. 1. 7. des composés O-, N- et S-benzylés, par exemple l'oxyde de 3,5,3',5'-tétra-tertbutyl-4,4'-dihydroxydibenzyle, le 4-hydroxy-3,5-diméthylbenzylmercaptoacétate d'octadécyle, le 4-hydroxy-3,5-di-tert-butylbenzylmercaptoacétate de tridécyle, la tris(3,5-di-tert-butyl-4-hydroxybenzyl)amine, le dithiotéréphtalate de bis(4-tert-butyl- 3-hydroxy-2,6-diméthylbenzyle), le sulfure de bis(3,5-di-tert-butyl-4-hydroxybenzyle), le 3,5-di-tert-butyl-4-hydroxybenzylmercaptoacétate d'isooctyle. 1. 8. des malonates hydroxybenzylés, par exemple le 2,2-bis(3,5-di-tert-butyl-2hydroxybenzyl)malonate de dioctadécyle, le 2-(3-tert-butyl-4-hydroxy-5-méthylbenzyl)malonate de dioctadécyle, le 2,2-bis(3,5-di-tert-butyl-4-hydroxybenzyl)malonate de didodécylmercaptoéthyle, le 2,2-bis(3,5-di-tert-butyl-4-hydroxybenzyl) malonate de bis[4-(1,1,3,3-tétraméthylbutyl)phényle]. 1. 9. des composés aromatiques hydroxybenzylés, par exemple le 1,3,5-tris(3,5-ditert-butyl-4-hydroxybenzyl)-2,4,6-triméthylbenzène, le 1,4-bis(3,5-di-tert-butyl-4hydroxybenzyl)-2,3,5,6-tétraméthylbenzène, le 2,4,6-tris(3,5-di-tert-butyl-4-hydroxybenzyl)phénol. 1.10. des composés triaziniques, par exemple la 2,4-bis(octylmercapto)-6-(3,5-di-tertbutyl-4-hydroxyanilino)-1,3,5-triazine, la 2-octylmercapto-4,6-bis(3,5-di-tert-butyl-4hydroxyanilino)-1,3,5-triazine, la 2-octylmercapto-4,6-bis(3,5-di-tert-butyl-4- hydroxyphénoxy)-1,3,5-triazine, la 2,4,6-tris(3,5-di-tert-butyl-4-hydroxyphénoxy)- 1,2,3-triazine, le 1,3,5-tris(3,5-di-tert-butyl-4-hydroxybenzyl)isocyanurate, le 1,3,5tris(4-tert-butyl-3-hydroxy-2,6-diméthylbenzyl)isocyanurate, la 2,4,6-tris(3,5-di-tert- butyl-4-hydroxyphényléthyl)-l,3,5-triazine, la 1,3,5-tris(3,5-di-tert-butyl-4-hydroxy- phénylpropionyl)hexahydro-1,3,5-triazine, le 1,3,5-tris(3,5-dicyclohexyl-4-hydroxybenzyl)isocyanurate. 1. 11. des benzylphosphonates, par exemple le 2,5-di-tert-butyl-4-hydroxybenzylphosphonate de diméthyle, le 3,5-di-tert-butyl-4-hydroxybenzylphosphonate de diéthyle, le 3,5-di-tert-butyl-4-hydroxybenzylphosphonate de dioctadécyle, le 5tert-butyl-4-hydroxy-3-méthylbenzylphosphonate de dioctadécyle, le sel de calcium de l'ester monoéthylique de l'acide 3,5-di-tert-butyl-4-hydroxybenzylphosphonique. 1.12. des acvlaminophénols. par exemple le 4-hydroxyanilide de l'acide laurique, le 4-hydroxyanilide de l'acide stéarique, le N-(3,5-di-tert-butyl-4-hydroxyphényl)carbamate d'octyle. 1.13 des esters de l'acide i,-(3,5-di-tert-butyl-4-hyphényl)propionique avec des mono- ou des polyalcools, par exemple avec le méthanol, l'éthanol, le n-octanol, l'isooctanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'bis(hydroxyéthyl)oxamide, le 3-thiaundécanol, le 3-thiapentadécanol, le triméthylhexanediol, le triméthylolpropane, le 4-hydroxyméthyl-1-phospha-2,6,7trioxabicyclo [2.2.2] octane. 1.14. des esters de l'acide p-(5-tert-butvl-4-hvdroxv-3-méthvlphényl)propionique avec des mono- ou des polyalcools, par exemple avec le méthanol, l'éthanol, le noctanol, l'isooctanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris(hydroxyéthyl)isocyanurate, le N,N'-bis(hydroxyéthyl)oxamide, le 3-thiaundécanol, le 3-thiapentadécanol, le triméthylhexanediol, le triméthylolpropane, le 4-hydroxyméthyl-lphospha-2,6,7-trioxabicyclo[2.2.2]octane. 1.15. des esters de l'acide ss-(3,5-dicyclohexyl-4-hydroxyphényl)propionique avec des mono- ou des polyalcools, par exemple avec le méthanol, l'éthanol, l'octanol, l'octadécanol, le 1,6-hexanediol, le 1,9-nonanediol, l'éthylèneglycol, le 1,2propanediol, le néopentylglycol, le thiodiéthylèneglycol, le diéthylèneglycol, le triéthylèneglycol, le pentaérythritol, le tris (hydroxyéthyl)isocyanurate, leN,N'- bis (hydroxyéthyl)oxamide, le 3-thiaundécanol, le 3-thiapentadécanol, le triméthylhexanediol, le triméthylolpropane, le 4-hydroxyméthyl-1-phospha-2,6,7- trioxabicyclo[2.2.2]octane. 1. 16. des esters de l'acide 3,5-di-tert-butyl-4-hydroxyphénylacétique avec des monoou des polyalcools, par exemple avec le méthanol, l'éthanol, l'octanol, l'octadécanol, le 1,6-hexanediol, le 1,9-nonanediol, l'éthylèneglycol, le 1,2-propanediol, le néopentylglycol, le thiodiéthylèneglycol, le diéthylèneglycol, le triéthylèneglycol, le pentaérythritol, le tris (hydroxyéthyl)isocyanurate, leN,N'-bis(hydroxyéthyl)oxamide, le 3-thiaundécanol, le 3-thiapentadécanol, le triméthylhexanediol, le triméthylolpropane, le 4-hydroxyméthyl-1-phospha-2,6,7-trioxabicyclo[2.2.2]octane. 1. 17. des amides de l'acide ss-(3,5-di-tert-butyl-4-hydroxyphényl)propionique, par exemple la N,N'-bis(3,5-di-tert-butyl-4-hydroxyphénylpropionyl)hexaméthylène- diamine, la N,N'-bis(3,5-di-tert-butyl-4-hydroxyphénylpropionyl)triméthylène- diamine, laN,N'-bis(3,5-di-tert-butyl-4-hydroxyphénylpropionyl)hydrazine. 1.18. l'acide ascorbique (vitamine C). 1.19. des antioxvdants aminés, par exemple laN,N'-diisopropyl-p-phénylènediamine, la N,N'-di-sec-butyl-p-phénylènediamine, la N,N'-bis(1,4-diméthylpentyl)-pphénylènediamine, la N,N'-bis(l-éthyl-3-méthylpentyl)-p-phénylènediamine, la N,N'- bis(l -méthylheptyl)-p-phénylènediamine, la N,N'-dicyclohexyl-p-phénylènediamine, la N,N'-diphényl-p-phénylènediamine, la N,N'-di(napht-2-yl)-p-phénylènediamine, la N-isopropyl-N'-phényl-p-phénylènediamine, la N-(1,3-diméthylbutyl)-N'-phényl-pphénylènediamine, la N-(I-méthylheptyl)-N'-phényl-p-phénylènediamine, la Ncyclohexyl-N'-phényl-p-phénylènediamine, la 4-(p-toluènesulfonamido)diphénylamine, la N,N'-diméthyl-N,N'-di-sec-butyl-p-phénylènediamine, la diphénylamine, la N-allyldiphénylamine, la 4-isopropoxydiphénylamine, la N-phényl-1-naphtylamine, la N-(4-tert-octylphényl)-l-naphty lamine, la N-phényl-2-naphtylamine, une diphénylamine octylée, par exemple la p,p'-di-tert-octyldiphénylamine, le 4-nbutylaminophénol, le 4-butyrylaminophénol, le 4-nonanoylaminophénol, le 4dodécanoylaminophénol, le 4-octadécanoylaminophénol, la bis(4-méthoxyphényl)amine, le 2,6-di-tert-butyl-4-diméthylaminométhylphénol, le 2,4'-diaminodiphényl- méthane, le 4,4-diaminodiphénylméthane, le N,N,N',N'-tétraméthyl-4,4'-diaminodiphénylméthane, le 1,2-bis[(2-méthylphényl)amino]éthane, le 1,2-bis(phénylamino)propane, l'(o-tolyl)biguanide, la bis[4-(l',3'-diméthylbutyl)phényl]amine, une Nphényl-1-naphtylamine octylée, un mélange de tert-butyl/tert-octyldiphény lamines mono- et dialkylées, un mélange de nonyldiphénylamines mono- et dialkylées, un mélange de dodécyldiphénylamines mono- et dialkylées, un mélange d'isopropyl/ isohexyldiphénylamines mono- et dialkylées, un mélange de tert-butyldiphényl- amines mono- et dialkylées, la 2,3-dihydro-3,3-diméthyl-4H-1,4-benzothiazine, la phénothiazine, un mélange de tert-butyl/tert-octylphénothiazines mono- et dialkylées, un mélange de tert-octylphénothiazines mono- et dialkylées, la N-allylphénothiazine, le N,N,N',N'-tétraphényl-1,4-diaminobut-2-ène, la N,N-bis(2,2,6,6-tétraméthyl- pipéridine-4-yl)hexaméthylènediamine, le sébacate de bis(2,2,6,6-tétraméthyl- pipéridine-4-yle), la 2,2,6,6-tétraméthylpipéridine-4-one, le 2,2,6,6-tétraméthyl- pipéridine-4-ol. 2. Des absorbants d'UV et des agents photostabilisants. des composés du nickel, par exemple des complexes du nickel avec le 2,2'-thiobis[4- (1,1,3,3-tétraméthylbutyl)phénol], comme le complexe 1 :1 le complexe 1 :2, éventuellement des ligands supplémentaires comme la n-butylamine, la triéthanolamine ou la N-cyclohexyldiéthanolamine, le dithiocarbamate de dibutylnickel, les sels de nickel d'esters monoalkyliques, comme les esters de méthyle ou d'éthyle, de l'acide 4-hydroxy-3,5-di-tert-butylbenzylphosphonique, les complexes du nickel avec des cétoximes comme la 2-hydroxy-4-méthylphénylundécylcétoxime, les complexes du nickel avec le 1-phényl-4-lauroyl-5-hydroxypyrazole, éventuellement avec d'autres ligands. 3. Des désactivateurs de métaux, par exemple le N,N'-diphényloxamide, la N- salicylal-N'-salicyloylhydrazine, la N,N'-bis(salicyloyl)hydrazine, la N,N'-bis(3,5-di- tert-butyl-4-hydroxyphénylpropionyl)hydrazine, le 3-salicyloylamino-1,2,4-triazole, le bis (benzylidène)dihydrazide l'acide oxalique, l'oxanilide, le dihydrazide de l'acide isophtalique, le bis (phénylhydrazide) l'acide sébacique, le N,N'- diacétyldihydrazide de l'acide adipique, le N,N'-bis-salicyloyldihydrazide de l'acide oxalique, le N,N'-bis-salicyloyldihydrazide de l'acide thiopropionique. 4. Des phosphites et des phosphonites, par exemple le phosphite de triphényle, les phosphites de diphényle et d'alkyle, les phosphites de phényle et de dialkyle, le phosphite de tris (nonylphényle), phosphite de trilauryle, le phosphite de trioctadécyle, le diphosphite de distéarylpentaérythritol, le phosphite de tris(2,4-di- tert-butylphényle), le diphosphite de diisodécylpentaérythritol, le diphosphite de bis (2,4-di-tert-butylphényl)pentaérythritol, le diphosphite de bis(2,4-dicumylphényl)- pentaérythritol, le diphosphite de bis(2,6-di-tert-butyl-4-méthylphényl)penta- érythritol, le diphosphite de diisodécyloxypentaérythritol, le diphosphite de bis(2,4- di-tert-butyl-6-méthylphényl)pentaérythritol, le diphosphite de bis(2,4,6-tri-tert- butylphényl)pentaérythritol, le triphosphite de tristéarylsorbitol, le 4,4'- biphénylènediphosphonite de tétrakis (2,4-di-tert-butylphényle), 6-isooctyloxy- 2,4,8,10-tétra-tert-butyl-12H-dibenzo[d,g]-1,3,2-dioxaphosphocine, la 6-fluoro- 2,4,8,10-tétra-tert-butyl-12-méthyldibenzo[d,g]-1,3,2-dioxaphosphocine, le phosphite de bis(2,4-di-tert-butyl-6-méthylphényle et de méthyle, le phosphite de bis(2,4-ditert-butyl-6-méthylphényle et d'éthyle. 5. Des hydroxylamines, par exemple la N,N-dibenzylhydroxylamine, la N,Ndiéthylhydroxylamine, la N,N-dioctylhydroxylamine, la N,N-dilaurylhydroxylamine, la N,N-ditétradécylhydroxylamine, la N,N-dihexadécylhydroxylamine, la N,Ndioctadécylhydroxylamine, la N-hexadécyl-N-octadécylhydroxylamine, la Nheptadécyl-N-octadécylhydroxylamine, une N,N-dialkylhydroxylamine d'amine de suifhydrogénée. 6. Des nitrones, par exemple la N-benzyl-a-phénylnitrone, la N-éthyl-améthylnitrone, la N-octyl-a-heptylnitrone, la N-lauryl-a-undécylnitrone, la Ntétradécyl-a-tridécylnitrone, la N-hexadécyl-a-pentadécylnitrone, la N-octadécyl-aheptadécylnitrone, la N-hexadécyl-a-heptadécylnitrone, la N-octadécyl-a-pentadécylnitrone, la N-heptadécyl-a-heptadécylnitrone, la N-octadécyl-a-hexadécylnitrone, une nitrone dérivée d'une N,N-dialkylhydroxylamine dérivée d'amine de suif hydrogénée. 7. Des composés thio synergiques, par exemple le thiodipropionate de dilauryle ou le thiodipropionate de distéaryle. 8. Des composés qui détruisent les peroxydes, par exemple des esters de l'acide ssthiodipropionique, par exemple les esters laurylique, stéarylique, myristylique ou tridécylique, le mercaptobenzimidazole, le sel de zinc du 2-mercaptobenzimidazole, le dithiocarbamate de dibutylzinc, le disulfure de dioctadécyle, le tétrakis(p- dodécylmercapto)propionate de pentaérythritol. 9. Des costabilisants basiques, par exemple la mélamine, la polyvinylpyrrolidone, le dicyandiamide, le cyanurate de triallyle, des dérivés de l'urée, des dérivés de l'hydrazine, des amines, des polyamides, des polyuréthanes, des sels de métaux alcalins et des sels de métaux alcalino-terreux d'acides gras supérieurs, par exemple le stéarate de calcium, le stéarate de zinc, le béhénate de magnésium, le stéarate de magnésium, le ricinoléate de sodium et le palmitate de potassium, le pyrocatécholate d'antimoine ou le pyrocatécholate d'étain. 10. Des agents de nucléation, par exemple des substances inorganiques comme le talc, des oxydes métalliques comme le dioxyde de titane ou l'oxyde de magnésium, des phosphates, des carbonates ou des sulfates, de préférence de métaux alcalinoterreux ; des composés organiques comme des acides mono- ou polycarboxyliques et leurs sels, par exemple l'acide 4-tert-butylbenzoïque, l'acide adipique, l'acide diphénylacétique, le succinate de sodium ou le benzoate de sodium ; composés polymères, par exemple des copolymères ioniques ("ionomères"). 11. Des charges et des agents renforçants, par exemple du carbonate de calcium, des silicates, des fibres de verre, des perles de verre, de l'amiante, du talc, du kaolin, du mica, du sulfate de baryum, des oxydes et hydroxydes métalliques, du noir de carbone, du graphite, de la sciure de bois et des poudres ou fibres d'autres produits naturels, des fibres synthétiques. 12. D'autres additifs, par exemple des plastifiants, des lubrifiants, des émulsionnants, des pigments, des additifs de fluidité, des catalyseurs, des agents nivelants, des azurants optiques, des agents ignifuges, des agents antistatiques, des agents soufflants. 13. Des benzofuranones et des indolinones, par exemple celles qui sont décrites dans les documents de brevet US-A-4 325 863, US-A-4 338 244, US-A-5 175 312, US-A-5 216 052, US-A-5 252 643, DE-A-4 316 611, DE-A-4 316 622, DE-A- 4 316 876, EP-A-0 589 839 ou EP-A-0 591 102, ou la 3-[4-(2-acétoxyéthoxy)phényl]-5,7-di-tert-butylbenzofuran-2-one, la 5,7-di-tert-butyl-3-[4-(2-stéaroyloxy- éthoxy)phényl]benzofuran-2-one, la 3,3'-bis[5,7-di-tert-butyl-3-(4-[2-hydroxy- éthoxy]phényl)benzofuran-2-one], la 5,7-di-tert-butyl-3-(4-éthoxyphényl)benzofuran- 2-one, la 3- (4-acétoxy-3,5-diméthylphényl)-5,7-di-tert-butylbenzofuran-2-one, 3- (3,5-diméthyl-4-pivaloyloxyphényl)-5,7-di-tert-butylbenzofuran-2-one. Le rapport en masse de la quantité totale de constituants (I) et (II) et éventuellement (X-l) et/ou (X-2) à la quantité totale d'additifs classiques peut être par exemple de 100:1à 1:100. L'exemple ci-dessous illustre l'invention de manière plus détaillée. Tous les pourcentages et toutes les parties sont en masse, sauf indication contraire. Stabilisants à la lumière utilisés dans l'exemple 1 ci-dessous: Composé (A-l-b) (TINUVIN 765@): Composé (B-2-a) (CHIMASSORB 119@): Exemple 1 Stabilisation à la lumière de films depolypropylène homopolymère On homogénéise 100 parties de poudre de polypropylène non stabilisé (indice de fluidité à l'état fondu : 2,4 g/10 mn à 230 C et 2160 g) à 200 C pendant 10 mn dans un plastographe Brabender avec 0,05 partie de tétrakis{3-(3,5-di-tertbutyl-4-hydroxyphényl)propionate} de pentaérythrityle, 0,05 partie de phosphite de tris (2,4-di-tert-butylphényle), 0,1 partie de stéarate de Ca, 0,25 partie de dioxyde de titane (anatase) et le système de stabilisants à la lumière indiqué dans le tableau 1. On moule le matériau ainsi obtenu par compression dans une presse de laboratoire entre deux feuilles d'aluminium pendant 6 minutes à 260 C pour obtenir un film de 0,5 mm d'épaisseur que l'on refroidit immédiatement à la température ambiante dans une presse refroidie à l'eau. On découpe des échantillons de 60 mm x 25 mm dans ces films de 0,5 mm et on les expose dans un appareil de vieillissement accéléré WEATHER-O-METER Ci 65 (température du panneau noir : 63 2 C, sans pulvérisation d'eau). On retire périodiquement ces échantillons de l'appareil d'exposition et on mesure leur teneur en carbonyle à l'aide d'un spectrophotomètre infrarouge. Le temps d'exposition en heures correspondant à la formation d'une absorbance de carbonyle de 0,1(T0,1) est une mesure de l'efficacité du mélange de stabilisants. On détermine l'effet synergique de deux co-additifs ((a) et (ss)) en comparant la valeur de T0,1 calculée avec la valeur de T0,1 réellement mesurée. On calcule les valeurs de T0,1 d'après la loi d'additivité (B. Ranby et J. F. Rabek; Photodegradation, Photo-oxidation and Photostabilization of Polymers, Principles and Applications; John Wiley & Sons, Londres, New York, Sydney, Toronto, 1975, pages 418 et 419) selon l'équation suivante : Activité stabilisante , activité stabilisante de 100 % (a) + activité stabilisante de 100 % (ss) Activité stabilisante prévue = @ Il y a un effet synergique pour les deux co-additifs en question lorsque T0,1mesuré est supérieur à T0,1calculé. Tableau 1 (T0,1)[alpha] + (T0,1)ss (h) Système de stabilisants à la lumière T0,1 (h) (mesuré) (= T0,1 calculé) Sans 390 0,2 de composé (A-1-b) 4630 0,2 de composé (B-2-a) 2460 0,1 % de composé (A-1-b) + > 5475 3545 0,1 de composé (B-2-a) La combinaison des composés (A-l-b) et (B-2-a) présente un effet synergique. REVENDICATIONS 1. Mélange de stabilisants contenant (I) une amine stériquement encombrée choisie dans le groupe constitué par les classes (a-1), (a-2), (a-3), (a-4) et (a-5) ; et (II) une amine stériquement encombrée choisie dans le groupe constitué par les classes (p-1), ss-2), (p-3) et p-4); (a-1) un composé de formule (A-1) dans laquelle El est un groupe alkyle en CI-C4, m1 est 1, 2 ou 4, lorsque ml est 1, E2 est un groupe alkyle en C1-C25, lorsque ml est 2, E2 est un groupe alkylène en CI-CI4 ou un groupe de formule (a-I) dans laquelle E3 est un groupe alkyle en CI-CI() ou alcényle en C2-C10, E4 est un groupe alkylène en CI-CIO, et E5 et E6 représentent indépendamment l'un de l'autre un groupe alkyle en CI-C4, cyclohexyle ou méthylcyclohexyle, et lorsque ml est 4, E2 est un groupe alcanetétrayle en C4-CIO; (a-2) un composé de formule (A-2) dans laquelle deux des radicaux E7 sont des groupes -COO-(alkyle en C1-C20), et deux des radicaux E7 sont des groupes de formule (a-II) dans laquelle Eg a l'une des significations de El; (a-3) un composé de formule (A-3) dans laquelle E9 est un groupe alkyle en CI-C24, et E10 a l'une des significations de El; (a-4) un composé de formule (A-4) dans laquelle les radicaux En ont indépendamment l'un de l'autre l'une des significations de Ei, et E12 est un atome d'hydrogène ou un groupe alkyle en C1-C12 ou alcoxy en CI- C12 ; (a-5) un composé de formule (A-5) dans laquelle E13 a l'une des significations de E1, et E14 est un groupe de formule (a-III) dans laquelle les radicaux E15 représentent, indépendamment les uns des autres, un groupe alkylène en C2-C12, et les radicaux E16 sont, indépendamment les uns des autres, un groupe alkyle en C1-C12 ou cycloalkyle en C5-C12; (p-1) un composé de formule (B-l) dans laquelle R1, R3, R4 et R5 représentent, indépendamment les uns des autres, un atome d'hydrogène ou un groupe alkyle en C1-C12, cycloalkyle en C5-C12, cycloalkyle en C5-C12 substitué par alkyle en CI-C4, phényle, phényle substitué par OH et/ou alkyle en C1-C10; phénylalkyle en C7-C9, phénylalkyle en C7-C9 substitué sur le radical phényle par OH et/ou alkyle en CI-CIO; ou un groupe de formule (b-I) R2 est un groupe alkylène en C2-C18, cycloalkylène en C5-C7 ou (alkylène en C1-C4)di(cycloalkylène en C5-C7), ou les radicaux R1, R2 et R3 forment avec les atomes d'azote auxquels ils sont liés un noyau hétérocyclique de 5 à 10 chaînons, ou R4 et R5 forment avec l'atome d'azote auquel ils sont liés un noyau hétérocyclique de 5 à 10 chaînons, R6 est un groupe alkyle en C1-C4, et b1 est un nombre de 2 à 50, à condition qu'au moins l'un des radicaux R1, R3, R4 et R5 soit un groupe de formule (b-1); un composé de formule (B-2) dans laquelle R7 et R11 représentent indépendamment l'un de l'autre un atome d'hydrogène ou un groupe alkyle en C1-C12, R8, R9 et R10 représentent, indépendamment les uns des autres, un groupe alkylène en C2-Clo, et X1, X2, X3, X4, X5, X6, X7 et X8 sont indépendamment les uns des autres un groupe de formule (b-II) dans laquelle R12 est un atome d'hydrogène ou un groupe alkyle en CI-Cl2, cycloalkyle en Cs- C12, cycloalkyle en C5-C12 substitué par alkyle en CI-C4, phényle, phényle substitué par OH et/ou alkyle en C1-C10; phénylalkyle en C7-C9, phénylalkyle en C7-C9 substitué sur le radical phényle par OH et/ou alkyle en C1-C10; ou un groupe de formule (b-I) tel que défini ci-dessus, et R13 a l'une des significations de R6; (P-3) un composé de formule (B-3)) dans laquelle R14, R15, R16, R17 et R18 sont indépendamment les uns des autres une liaison directe ou un groupe alkylène en C1-C10, R19 a l'une des significations de R , et b2 est un nombre de 1 à 50 ; ou (ss-4) un produit (B-4) pouvant être obtenu par réaction d'un produit, obtenu par réaction d'une polyamine de formule (B-4-1) avec du chlorure de cyanuryle, avec un composé de formule (B-4-2) dans lesquelles b'3, b"3 et b"'3 sont indépendamment les uns des autres un nombre de 2 à 12, R20 est un atome d'hydrogène ou un groupe alkyle en CI-CI2, cycloalkyle en C5- C12, phényle ou phénylalkyle en C7-C9, et R21 a l'une des significations de R6. 2. Mélange de stabilisants selon la revendication 1, dans lequel le constituant (I) est choisi dans la classe (a-1) et le constituant (II) est choisi dans la classe ((3-1); ou le constituant (I) est choisi dans la classe (a-1) et le constituant (II) est choisi dans la classe (P-2); ou le constituant (I) est choisi dans la classe (a-1) et le constituant (II) est choisi dans la classe (P-3); ou le constituant (I) est choisi dans la classe (a-1) et le constituant (II) est choisi dans la classe (p-4); ou le constituant (I) est choisi dans la classe (a-2) et le constituant (II) est choisi dans la classe (P-l); ou le constituant (I) est choisi dans la classe (a-2) et le constituant (II) est choisi dans la classe (P-2); ou le constituant (I) est choisi dans la classe (a-2) et le constituant (II) est choisi dans la classe (P-3); ou le constituant (I) est choisi dans la classe (a-2) et le constituant (II) est choisi dans la classe (P-4); ou le constituant (I) est choisi dans la classe (a-3) et le constituant (II) est choisi dans la classe (P-l); ou le constituant (I) est choisi dans la classe (a-3) et le constituant (II) est choisi dans la classe (p-2); ou le constituant (I) est choisi dans la classe (a-3) et le constituant (II) est choisi dans la classe (P-3); ou le constituant (I) est choisi dans la classe (a-3) et le constituant (II) est choisi dans la classe (P-4); ou le constituant (I) est choisi dans la classe (a-4) et le constituant (II) est choisi dans la classe (ss-1); ou le constituant (I) est choisi dans la classe (a-4) et le constituant (II) est choisi dans la classe (P-2); ou le constituant (I) est choisi dans la classe (a-4) et le constituant (II) est choisi dans la classe (P-3); ou le constituant (I) est choisi dans la classe (a-4) et le constituant (II) est choisi dans la classe (p-4); ou le constituant (I) est choisi dans la classe (a-5) et le constituant (II) est choisi dans la classe (P-l); ou le constituant (I) est choisi dans la classe (a-5) et le constituant (II) est choisi dans la classe (P-2); ou le constituant (I) est choisi dans la classe (a-5) et le constituant (II) est choisi dans la classe (P-3); ou le constituant (I) est choisi dans la classe (a-5) et le constituant (II) est choisi dans la classe (P-4). 3. Mélange de stabilisants selon la revendication 1, dans lequel ml est 1, 2 ou 4, lorsque ml est 1, E2 est un groupe alkyle en C-Co, lorsque ml est 2, E2 est un groupe alkylène en C2-C10 ou un groupe de formule (a-I), E3 est un groupe alkyle en CI-C4, E4 est un groupe alkylène en CI-C6, et E5 et E6 sont indépendamment l'un de l'autre des groupes alkyle en CI-C4, et lorsque ml est 4, E2 est un groupe alcanetétrayle en C4-C8; deux des radicaux E7 sont des groupes -COO-(alkyle en C10-C15), et deux des radicaux E7 représentent des groupes de formule (a-II); E9 est un groupe alkyle en C10-C14; E12 est un groupe alcoxy en C1-C4; les radicaux E15 représentent, indépendamment les uns des autres, un groupe alkylène en C2-C6, les radicaux E16 représentent, indépendamment les uns des autres, un groupe alkyle en C1-C4 ou cycloalkyle en C5-C8; et RI et R3 sont indépendamment l'un de l'autre un groupe de formule (b-I), R2 est un groupe alkylène en C2-CS, R4 et R5 sont indépendamment l'un de l'autre un atome d'hydrogène, un groupe alkyle en CI-Cl2 ou cycloalkyle en C5-C8 ou un groupe de formule (b-I), ou les radicaux R4 et R5 forment avec l'atome d'azote auquel ils sont liés un noyau hétérocyclique de 5 à 10 chaînons, et b1 est un nombre de 2 à 25; R7 et R11 représentent indépendamment l'un de l'autre un atome d'hydrogène ou un groupe alkyle en C1-C4, R8, R9 et R10 représentent, indépendamment les uns des autres, un groupe alkylène en C2-C4, et X1, X2, X3, X4, X5, X6, X7 et X8 sont indépendamment les uns des autres un groupe de formule (b-II), R12 est un atome d'hydrogène, un groupe alkyle en C1-C4 cycloalkyle en C5-C8 ou un groupe de formule (b-I); R14, R15, R16, R17 et R18 représentent, indépendamment les uns des autres, une liaison directe ou un groupe alkylène en C1-C4, et b2 est un nombre de 1 à 25; b'3, b"3 et b"'3 sont indépendamment les uns des autres un nombre de 2 à 4, et R20 est un atome d'hydrogène ou un groupe alkyle en CI-C4, cycloalkyle en C5-C8, phényle ou benzyle. 4. Mélange de stabilisants selon la revendication 1, dans lequel le constituant (I) est un composé de formule (A-l-a), (A-l-b), (A-l-c), (A-1-d), (A-2-a), (A-3-a), (A-4-a) ou (A-5-a) ; et le constituant (II) est un composé de formule (B-1-a), (B-1-b), (B-l-c), (B-2-a), (B-3-a) ou un produit (B-4-a): où deux des radicaux E7 représentent un groupe -COO-C13H17 et deux des radicaux où b1 est un nombre de 2 à 20; où b2 est un nombre de 1 à 20; un produit (B-4-a) pouvant être obtenu par réaction d'un produit, obtenu par réaction d'une polyamine de formule (B-4-1-a) avec du chlorure de cyanuryle, avec un composé de formule (B-4-2-a) H2N - (CH2)3 - NH - (CH2)2 - NH - (CH2)3 - NH2 (B-4-l-a) 5. Mélange de stabilisants selon la revendication 4, dans lequel le constituant (I) est le composé de formule (A-l-a), (A-l-b), (A-l-c), (A- 1-d), (A-2-a), (A-3-a), (A-4-a) ou (A-5-a) ; et le constituant (II) est de préférence le composé de formule (B-1-c) ou (B- 2-a). 6. Mélange de stabilisants selon la revendication 4, dans lequel le constituant (I) est le composé de formule (A-l-b) et le constituant (II) est le composé de formule (B-l-c); ou dans lequel le constituant (I) est le composé de formule (A-l-b) et le constituant (II) est le composé de formule (B-2-a). 7. Mélange de stabilisants selon la revendication 1, dans lequel E1, E8, E10, E11,E13, R6, R13, R19 et R21 sont des groupes méthyle. 8. Mélange de stabilisants selon la revendication 1, qui contient en outre, comme autre constituant, (X-l) un pigment ou (X-2) un absorbant d'UV ou (X-3) un pigment et un absorbant d'UV. 9. Composition comprenant un matériau organique sensible à la dégradation induite par la lumière, la chaleur ou l'oxydation et un mélange de stabilisants selon la revendication 1. 10. Composition selon la revendication 9, dans laquelle le matériau organique est un polymère synthétique. 11. Composition selon la revendication 9, dans laquelle le matériau organique est une polyoléfine. 12. Composition selon la revendication 9, dans laquelle le matériau organique est un polyéthylène, un polypropylène, un copolymère de polyéthylène ou un copolymère de polypropylène. 13. Composition selon la revendication 9, dans laquelle le matériau organique est un polymère acrylonitrile/butadiène/styrène (ABS). 14. Procédé de stabilisation d'un matériau organique contre la dégradation induite par la lumière, la chaleur et l'oxydation, qui comprend l'incorporation dans le matériau organique d'un mélange de stabilisants selon la revendication 1.